(57)【要約】  内部人工器官は、貫通する流通路を画成している本体を備えている。該本体は血管内で開通性を維持する能力を有し、鉄またはその合金を含んでいる。該本体は酸化鉄を含んでなるナノ構造化表面を有し、該表面において個々のナノ構造は少なくとも５：１の高さ対厚さアスペクト比を有する。
2011519697.tif 000002
【特許請求の範囲】
【請求項１】
貫通する流通路を画成している本体を含んでなる内部人工器官であって、本体は血管内で開通性を維持する能力を有することと、本体は鉄またはその合金を含んでなることと、本体は酸化鉄を含んでなるナノ構造化表面を有し、該表面において個々のナノ構造は少なくとも５：１の高さ対厚さアスペクト比を有することとを特徴とする内部人工器官。
【請求項２】
高さ対厚さアスペクト比は１０：１〜２０：１である、請求項１に記載の内部人工器官。
【請求項３】
個々のナノ構造は約５０ｎｍ〜約５００ｎｍの高さを有する、請求項１に記載の内部人工器官。
【請求項４】
個々のナノ構造は、厚さの少なくとも２倍の幅をそれぞれ有している薄片構造を有することと、個々のナノ構造それぞれの厚さは約５ｎｍ〜５０ｎｍであり、個々のナノ構造それぞれの幅は約１００ｎｍ〜５００ｎｍであることとを特徴とする、請求項３に記載の内部人工器官。
【請求項５】
個々のナノ構造は、約５ｎｍ〜５０ｎｍの直径を有する米粒構造を有する、請求項３に記載の内部人工器官。
【請求項６】
隣接した個々のナノ構造の間の平均分離距離は約１ｎｍ〜５０ｎｍである、請求項１に記載の内部人工器官。
【請求項７】
表面は１２０〜２００のＳｄｒを有する、請求項１に記載の内部人工器官。
【請求項８】
表面は５キロオーム未満の耐食性を有する、請求項１に記載の内部人工器官。
【請求項９】
ナノ構造化表面の少なくとも一部を覆うポリマーコーティングをさらに含んでなる、請求項１に記載の内部人工器官。
【請求項１０】
ポリマーコーティングは、ポリグルタミン酸と、ポリ（エチレンオキシド）、ポリカプロラクタム、ポリ乳酸グリコール酸共重合体、多糖類、およびこれらの組み合わせからなる群から選択されたポリマーとのブロックコポリマーを含んでなる、請求項９に記載の内部人工器官。
【請求項１１】
ポリマーは、ポリグルタミン酸と非イオン性の多糖類とのブロックコポリマーを含んでなる、請求項１０に記載の内部人工器官。
【請求項１２】
非イオン性の多糖類はプルランである、請求項１１に記載の内部人工器官。
【請求項１３】
ポリマーコーティングは治療薬を含んでなる薬物溶出コーティングである、請求項９に記載の内部人工器官。
【請求項１４】
内部人工器官は生物侵食性である、請求項１に記載の内部人工器官。
【請求項１５】
内部人工器官はステントである、請求項１に記載の内部人工器官。
【請求項１６】
貫通する流通路を画成している本体を含んでなる内部人工器官であって、本体は血管内で開通性を維持する能力を有することと、本体は鉄またはその合金を含んでなることと、本体は酸化鉄を含んでなる表面を有することと、内部人工器官は該表面を覆うコーティングを含んでなることと、該コーティングはポリグルタミン酸のブロックコポリマーを含んでなることとを特徴とする内部人工器官。
【請求項１７】
ポリグルタミン酸のブロックコポリマーはポリグルタミン酸および多糖類のブロックコポリマーである、請求項１６に記載の内部人工器官。
【請求項１８】
多糖類は非イオン性の多糖類である、請求項１７に記載の内部人工器官。
【請求項１９】
多糖類はプルランである、請求項１７に記載の内部人工器官。
【請求項２０】
表面は１２０〜２００のＳｄｒを有する、請求項１６に記載の内部人工器官。
【請求項２１】
内部人工器官は生物侵食性である、請求項１６に記載の内部人工器官。
【請求項２２】
内部人工器官はステントである、請求項１６に記載の内部人工器官。
【請求項２３】
内部人工器官を生産する方法であって、
内部人工器官および内部人工器官の前駆体のいずれか一方の一部を、電解質溶液に曝露することと、該内部人工器官および内部人工器官の前駆体のいずれか一方は、鉄およびその合金のいずれか一方を含んでなることと、
該内部人工器官および内部人工器官の前駆体のいずれか一方に、複数の電流パルスを印加して、該内部人工器官上に、少なくとも５：１の高さ対厚さアスペクト比を有する複数の個別ナノ構造を有するナノ構造化表面を作出することとを含んでなる方法。
【請求項２４】
印加される電流パルスは、陰極パルス、陽極パルスおよびこれらの組み合わせのいずれか一方を含んでなる、請求項２３に記載の方法。
【請求項２５】
印加される電流パルスは、直流電流の方形波、電位の方形波およびこれらの組み合わせのいずれか一方を含んでなる、請求項２３に記載の方法。
【請求項２６】
ナノ構造化表面に、ポリマーを含むるコーティングを施すことをさらに含んでなる、請求項２３に記載の方法。
【請求項２７】
内部人工器官は生物侵食性のステントである、請求項２３に記載の方法。
【発明の詳細な説明】
【技術分野】
【０００１】
本発明は、内部人工器官、特に生物侵食性（ｂｉｏｅｒｏｄｉｂｌｅ）の内部人工器官に関する。
【背景技術】
【０００２】
身体には、動脈、その他の血管およびその他の体腔のような様々な通路が含まれている。これらの通路は、時には閉塞したり脆弱化したりするようになる。例えば、通路は腫瘍によって閉塞する場合もあるし、プラークによって狭窄する場合もあるし、動脈瘤によって脆弱化することもありうる。このようなことが生じた場合に、医療用内部人工器官を用いて通路を再開させたり、補強したりすることができる。内部人工器官は典型的には、体内の管腔内に配置される管状部材である。内部人工器官の例には、ステント、カバー付きステント、およびステントグラフトが挙げられる。
【０００３】
内部人工器官は、該内部人工器官が所望の部位へ運搬される際に圧縮サイズまたは縮小サイズの内部人工器官を支持するカテーテルによって、身体内部へと送達可能である。身体部位に到達すると、内部人工器官は拡張され、例えば管腔の壁面と接触できるようになる。ステントの送達については、ヒース（Ｈｅａｔｈ）の特許文献１においてさらに議論されており、前記特許文献の全容は参照により本願に組込まれる。
【０００４】
拡張機構には、内部人工器官を強制的に径方向に拡張させることが挙げられる。例えば、拡張機構には、バルーン拡張型の内部人工器官を担持するバルーンを備えるカテーテルを挙げることができる。該バルーンを膨張させて変形させ、拡張した内部人工器官を管腔壁に接触させて所定位置に固定することができる。その後、バルーンを収縮させ、カテーテルを管腔から抜去することができる。
【０００５】
別の送達技術では、内部人工器官は、例えば弾性により、または材料の相転移により、可逆的に圧縮および拡張させることが可能な弾性材料から形成される。体内への導入中は、内部人工器官は圧縮状態で拘束される。所望の移植部位に到達すると、例えば外側シースのような拘束用デバイスを引き戻して、内部人工器官が自身の内的な弾性復元力によって自己拡張できるようにすることにより、拘束が解除される。
【０００６】
内部人工器官を包含している通路は、再閉塞に至る可能性がある。そのような通路の再閉塞は再狭窄として知られている。ある種の薬物は、該薬物が内部人工器官に含まれていると再狭窄の発症を抑制できることが観察されている。内部人工器官に含められた治療薬すなわち薬物は、内部人工器官が移植されたら所定の方式で体液中へ溶出することが望ましい場合がある。
【先行技術文献】
【特許文献】
【０００７】
【特許文献１】米国特許第６，２９０，７２１号明細書
【発明の概要】
【発明が解決しようとする課題】
【０００８】
本発明の目的は、上記事項を鑑みて血管内で開通性を維持することのできる改良された内部人工器官を提供することにある。
【課題を解決するための手段】
【０００９】
貫通する流通路を画成している本体を備え、血管内で開通性を維持することのできる内部人工器官について説明する。該本体は鉄またはその合金を含んでいる。該本体は酸化鉄を含んでなるナノ構造化表面を有し、該表面において個々のナノ構造は少なくとも５：１の高さ対厚さアスペクト比を有する。
【００１０】
いくつかの実施形態では、高さ対厚さアスペクト比は１０：１〜２０：１である。例えば、個々のナノ構造それぞれの高さは約５０ｎｍ〜約５００ｎｍであってよい。いくつかの実施形態では、個々のナノ構造は、厚さの少なくとも２倍の幅をそれぞれ有している薄片構造を有することができる。例えば、個々の薄片ナノ構造それぞれの厚さは約５ｎｍ〜５０ｎｍであってよく、個々の薄片ナノ構造それぞれの幅は約１００ｎｍ〜５００ｎｍであってよい。他の実施形態では、個々のナノ構造は米粒構造を有することができる。例えば、個々の米粒ナノ構造は約５ｎｍ〜５０ｎｍの直径を有することができる。いくつかの実施形態では、隣接した個々のナノ構造の間の平均分離距離は約１ｎｍ〜５０ｎｍであってよい。
【００１１】
本体のナノ構造化表面は、その粗さ特性または耐食性のうち少なくともいずれか一方によっても説明可能である。例えば、本体の表面は１２０〜２００のＳｄｒを有することができる。ナノ構造化表面は、５キロオーム未満（例えば約２キロオーム）の耐食性を有することができる。
【００１２】
いくつかの実施形態では、内部人工器官は、ナノ構造化表面の少なくとも一部を覆うポリマーコーティングをさらに備えることができる。例えば、ポリマーコーティングは、ポリグルタミン酸と、以下のポリマーすなわち：ポリ（エチレンオキシド）、ポリカプロラクタム、ポリ乳酸グリコール酸共重合体、および多糖類のうち１つ以上とのブロックコポリマーを含むことができる。例えば、ポリマーは、ポリグルタミン酸と非イオン性の多糖類（例えばプルラン）とのブロックコポリマーを含むことができる。いくつかの実施形態では、ポリマーコーティングは治療薬を含んだ薬物溶出コーティングであってもよい。
【００１３】
内部人工器官は、いくつかの実施形態では、生物侵食性であってもよい。例えば、本体が純鉄のような生物侵食性の金属を含んでいてもよい。存在する場合には、コーティングも生物侵食性ポリマーであってよい。
【００１４】
内部人工器官は、いくつかの実施形態では、ステントであってもよい。
別の態様では、血管内で開通性を維持する能力を有する、貫通する流通路を画成している本体を備えている内部人工器官について説明する。該本体は、鉄またはその合金を含み、酸化鉄を含んでなる表面を有する。内部人工器官はさらに、該表面の上に、ポリグルタミン酸のブロックコポリマーを含んだコーティングを備えている。
【００１５】
いくつかの実施形態では、ポリグルタミン酸のブロックコポリマーは、ポリグルタミン酸と多糖類とのブロックコポリマーであってよい。多糖類はプルランのような非イオン性の多糖類であってよい。
【００１６】
内部人工器官は、いくつかの実施形態では、生物侵食性であってもよい。例えば、本体が純鉄のような生物侵食性の金属を含んでもよく、さらにコーティングも生物侵食性ポリマーであってよい。
【００１７】
内部人工器官は、いくつかの実施形態では、ステントであってもよい。
別の態様では、内部人工器官を生産する方法について説明する。該方法は、内部人工器官、または内部人工器官の前駆体、の一部を電解質溶液に曝露することと、内部人工器官に複数の電流パルスを印加することとを含んでいる。内部人工器官は鉄またはその合金を含む。電解質溶液に曝露される間に内部人工器官に電流パルスを印加することにより、該内部人工器官上に、少なくとも５：１の高さ対厚さアスペクト比を有する複数の個別ナノ構造を有するナノ構造化表面が作出される。
【００１８】
いくつかの実施形態では、印加される電流パルスには、陰極パルス、陽極パルス、またはこれらの組み合わせを挙げることができる。印加される電流パルスは、直流電流の方形波、電位の方形波、またはこれらの組み合わせを挙げることができる。
【００１９】
該方法は、いくつかの実施形態では、ナノ構造化表面にポリマーを含んだコーティングを施すことをさらに含むことができる。
いくつかの実施形態では、内部人工器官は生物侵食性のステントであってよい。
【００２０】
１つ以上の実施形態の詳細について、添付図面および以下の説明において述べる。他の特徴、目的および利点は、該説明および図面から、また特許請求の範囲から明白となろう。
【図面の簡単な説明】
【００２１】
【図１Ａ】虚脱状態のステントの送達を例証する長手方向の断面図。
【図１Ｂ】図１Ａに示すステントの拡張を例証する長手方向の断面図。
【図１Ｃ】図１Ａに示すステントの展開配置を例証する長手方向の断面図。
【図２】拡張したステントの実施形態を示す斜視図。
【図３Ａ】少なくとも５：１の高さ対厚さアスペクト比を有するナノ構造を備えた表面の例を示す図。
【図３Ｂ】少なくとも５：１の高さ対厚さアスペクト比を有するナノ構造を備えた表面の例を示す図。
【図３Ｃ】少なくとも５：１の高さ対厚さアスペクト比を有するナノ構造を備えた表面の例を示す図。
【図３Ｄ】少なくとも５：１の高さ対厚さアスペクト比を有するナノ構造を備えた表面の例を示す図。
【図３Ｅ】少なくとも５：１の高さ対厚さアスペクト比を有するナノ構造を備えた表面の例を示す図。
【図３Ｆ】少なくとも５：１の高さ対厚さアスペクト比を有するナノ構造を備えた表面の例を示す図。
【図４Ａ】バンド間のコネクタ上に腐食増強領域を有するステントを示す図。
【図４Ｂ】バンド間のコネクタの腐食後のステントを示す図。
【図５Ａ】ステント・ストラットが、間隔をおいて配置された腐食増強領域を伴って、または腐食増強領域を伴わずに、どのようにして腐食するかを示す図。
【図５Ｂ】図５Ａのステント・ストラットが、間隔をおいて配置された腐食増強領域を伴って、または腐食増強領域を伴わずに、どのようにして腐食するかを示す図。
【図５Ｃ】図５Ａのステント・ストラットが、間隔をおいて配置された腐食増強領域を伴って、または腐食増強領域を伴わずに、どのようにして腐食するかを示す図。
【図５Ｄ】図５Ａのステント・ストラットが、間隔をおいて配置された腐食増強領域を伴って、または腐食増強領域を伴わずに、どのようにして腐食するかを示す図。
【発明を実施するための形態】
【００２２】
様々な図面における同様の参照記号は同様の構成要素を示す。
図１Ａ〜１Ｃを参照すると、ステント２０は、カテーテル１４の先端付近に担持されたバルーン１２の上に配置され、該バルーンおよびステントを担持している部分が閉塞部１８の領域に到達するまで管腔１６（図１Ａ）を通して導入される。その後、ステント２０は、バルーン１２を膨張させることにより径方向に拡張されて管壁に対して押し付けられ、その結果閉塞部１８が圧縮されて、ステントを取り囲んでいる管壁は径方向に拡張する（図１Ｂ）。その後、バルーンから圧力が解放され、カテーテルが管から抜去される（図１Ｃ）。
【００２３】
図２を参照すると、バルーン拡張式ステント２０は、複数のバンド２２と、隣接したバンドとバンドの間を伸びて該バンドを接続する複数のコネクタ２４とによって画成された管状部材の形態からなるステント本体を有する。使用時には、バンド２２を当初の小さな直径からより大きな直径へと拡張させてステント２０を管壁に接触させることにより、管の開通性を維持することができる。コネクタ２４は、ステント２０に対して該ステントが管の輪郭に順応できるように可撓性および追従性を提供することができる。ステント２０は該ステントを貫通する流通路を画成して、血管内の開通性を維持する。
【００２４】
ステント２０は、鉄またはその合金を含む本体を備えることができる。いくつかの実施形態では、ステント２０は、１つ以上の生物侵食性の金属、例えばマグネシウム、亜鉛、鉄、またはこれらの合金を含む本体を備える。本体は酸化鉄を含む表面を有してもよい。
【００２５】
ステント本体は、高表面積の多孔性ナノ構造を特徴とする形態からなる表面を有してもよい。該ナノ構造化表面は、間隔を置いて配置された個々のナノ構造の間および周りの凹部を特徴とする高表面積を提供することができる。例えば、個々のナノ構造は、粒子または薄片の形であってよい。該ナノ構造化表面は、ステント本体の生物侵食性金属の腐食または劣化を引き起こし腐食速度または劣化速度を加速することができる。さらに、ステント本体の選択された部分がナノ構造化表面を有するように処理されて、ステント劣化の選択部分が用意されてもよい。加えて、ナノ構造化表面により、コーティングが施されて該表面とかみ合い、付着を強化することが可能となる。いくつかの実施形態では、該表面はさらに、内皮の増殖を促進してステント２０の内皮化（ｅｎｄｏｔｈｅｌｉａｌｉｚａｔｉｏｎ）を増強することもできる。ナノ構造化表面はさらに、動きの自由度をより大きくすることを可能にして、ステント本体の制御された生物侵食の前の使用時に、ステントが屈曲されたときに破損しにくいステント本体を可能にすることができる。ステントの拡張時もしくは収縮時、またはステントが曲りくねって湾曲した体内管腔を通って送達されるときに、ステントの撓曲によって応力が引き起こされる場合があり、ステント軸からの距離の関数として増大する。その結果、いくつかの実施形態では、ナノ構造化表面は、ステント本体の表面の管腔外側領域（ａｂｌｕｍｉｎａｌ  ｒｅｇｉｏｎｓ）または他の応力が高い地点に、例えば拡張時もしくは収縮時により大きく撓曲するコネクタ２４に隣接しているバンド２２の領域に存在しうる。
【００２６】
ナノ構造化表面は、その外観、個々のナノ構造の大きさおよび配置、該表面の粗さまたは耐食性のうち少なくともいずれかによって特徴づけることができる。形態学的特徴を有する表面の例が図３Ａ〜３Ｆに示されている。いくつかの実施形態では、表面の形態には「コーンフレーク」微細構造および／または「米粒」微細構造を挙げることができる。
【００２７】
図３Ａ〜３Ｃは、コーンフレークに類似した定義可能な薄い平らな薄片を特徴とするナノ構造化表面を示している。この「コーンフレーク」表面構造は、約５０〜５００ｎｍ、例えば約１００〜３００ｎｍの高さ（Ｈ）と、約１００〜５００ｎｍ、例えば約２００〜４００ｎｍの幅（Ｗ）と、約５〜５０ｎｍ、例えば約１０〜１５ｎｍの厚さ（Ｔ）とを有することができる。「コーンフレーク」構造は、約５：１またはそれ以上、例えば１０：１〜２０：１の高さ対厚さアスペクト比を有することができる。「コーンフレーク」構造は１つ以上の層の中で重なり合うことができる。隣接した「コーンフレーク」構造どうしの間の間隔は約１〜５０ｎｍである。
【００２８】
図３Ｄ〜３Ｆは、米粒に類似した定義可能なサブミクロンサイズの粒子を特徴とするナノ構造化表面を示している。この「米粒」表面構造は、約５０〜５００ｎｍ、例えば約１００〜３００ｎｍの高さ（Ｈ）と、約５ｎｍ〜５０ｎｍ、例えば約１０〜１５ｎｍの平均直径（Ｄ）とを有することができる。「米粒」構造は、約５：１またはそれ以上、例えば１０：１〜２０：１の高さ対直径アスペクト比を有する。「米粒」構造は１つ以上の層の中で重なり合うことができる。隣接した「米粒」構造どうしの間の間隔は約１〜５０ｎｍである。
【００２９】
ナノ構造化表面の粗さは、平均粗さＳａ、自乗平均粗さＳｑ、および界面の展開面積比Ｓｄｒのうち少なくともいずれかによって特徴づけることもできる。パラメータＳａおよびＳｑは、表面のテクスチャの全体的な尺度を表わす。ＳａおよびＳｑは、様々なテクスチャ特徴の山部、谷部および間隔の識別においては比較的感度が低い。異なる視覚的形態を備えた表面が同様のＳａ値およびＳｑ値を有する場合もある。ある種類の表面については、パラメータＳａおよびＳｑはテクスチャの特徴において著しいずれを示す。Ｓｄｒは、測定領域の大きさの理想平面と比較して、テクスチャによって提供される付加的な表面積の割合（％）として表される。Ｓｄｒはさらに、同様の広さおよび平均粗さを有する表面を区別する。一般に、Ｓｄｒは、Ｓａが変化してもしなくてもテクスチャの空間的複雑さにつれて増大することになる。本体の表面がナノ構造化表面を有するいくつかの実施形態では、Ｓｄｒは約１００以上、例えば約１２０〜２００であってよい。例えば、該表面は約１５０のＳｄｒを有することができる。加えて、または別例として、該形態は、約２０以上、例えば約２０〜３０のＳｑを有することができる。
【００３０】
表面に酸化鉄を有している鉄製の高表面積多孔性ナノ構造の耐食性は、５キロオーム未満、例えば約２キロオームであってよい。これは、約２０キロオームの耐食性を有する表面平滑仕上げを備えた鉄と比較して著しく低い耐食性を表している。耐食性は、電気化学インピーダンス分光法（「ＥＩＳ」）データによって計算することができる。耐食性を計算するためにＥＩＳデータをどのように使用可能であるかの一例は、「Ａｎａｌｙｓｉｓ  ａｎｄ  Ｉｎｔｅｒｐｒｅｔａｔｉｏｎ  ｏｆ  ＥＩＳ  Ｄａｔａ  ｆｏｒ  Ｍｅｔａｌｓ  ａｎｄ  Ａｌｌｏｙｓ」、技術報告書第２６号、フロリアン・マンスフェルト（Ｆｌｏｒｉａｎ  Ｍａｎｓｆｅｌｄ）（ソーラトロン社（Ｓｏｌａｒｔｒｏｎ  Ｌｉｍｉｔｅｄ）、１９９９年）に記載されている。
【００３１】
いくつかの実施形態では、表面の形態は高い均一性を示す。他の実施形態では、ステントの選択部分が特異的な処理を施される結果として優先腐食領域を有するステントが得られる。均一性は予測可能な機械的性能および一定した腐食速度を提供することができる。いくつかの実施形態では、本体表面の均一な形態により、該表面に施されたコーティングの均一な接着を可能にすることができる。パラメータＳａ、ＳｑまたはＳｄｒおよび平均山部間隔のうち少なくともいずれかによって特徴づけられるような形態の均一性は、１μｍ四方において約±２０％以内、例えば±１０％以内である。所与のステント領域では、均一性は±１０％以内、例えば±１％であってもよい。例えば、いくつかの実施形態では、セラミックは、管腔外側（ａｂｌｕｍｉｎａｌ）もしくは管腔内側（ａｄｌｕｍｉｎａｌ）の表面全体のようなステントの全表面領域にわたって、または表面領域の中央２５％もしくは５０％のような表面領域の一部にわたって、高い均一性を示す。均一性は標準偏差として表現される。ステントの領域における均一性は、無作為に選ばれた５つの１μｍ四方の領域における平均を測定することと、標準偏差を計算することとによって決定することができる。ある領域における視覚的形態のタイプの均一性は、５０Ｋ×におけるＦＥＳＥＭデータの検査によって決定される。
【００３２】
上述の高表面積多孔性ナノ構造は、電気化学的処理によって鉄製ステント本体上に生成させることができる。この電気化学的処理により、得られるナノ構造の表面上に酸化鉄が存在する状態をもたらすことができる。この電気化学的処理には、正電位パルスと負電位パルスとの間を循環する間の陽極溶解を挙げることができる。電位パルスの循環は直流電流の方形波（「ＧＳＷ」）または電位の方形波（「ＰＳＷ」）によるものであってよい。例えば、鉄製のステント本体前駆体は、表面不純物を取り除いた鉄製のステント本体前駆体を１ｍｏｌ／ｄｍ３のＮａＯＨ溶液に曝露し、−１．２Ｖと０．５Ｖとの間で掃引速度５０ｍＶ／ｓの電位パルスサイクリックボルタンメトリーを、または、０．０１７Ｈｚで−１．２Ｖと０．５Ｖとの間の方形波（ＳＱＷ）電位パルスを、２００℃の温度で１時間、適用することにより、上述の高表面積多孔性ナノ構造を有するように改変することができる。いくつかの実施形態では、鉄製のステント本体前駆体の様々な部分を水酸化ナトリウムのような電解質に選択的に曝露することにより、鉄製のステント本体の特定の部分を、上述のナノ構造を有するように改変することができる。例えば、ＮａＯＨの小滴をステント本体前駆体の選択領域に適用して、ステント２０の選択されたストラットの腐食増強領域２６を作出することができる。
【００３３】
ステント本体は、いくつかの実施形態では、ステントが制御された方式で劣化しうるように、高表面積の表面形態を有する選択領域を備えた表面を有することができる。例えば、図４Ａに示されるように、ステント２０のコネクタ２４は腐食増強領域２６を備えることができる。そのような配置構成により、コネクタ２４が最初に劣化することが可能となり、これにより長手方向軸に沿ったステントの可撓性を高めることが可能となる一方、血管壁に対する径方向の抵抗は維持される。図４Ｂは、コネクタ２４の腐食後のステントを示しているが、接続されていない、径方向の血管への抵抗を依然として提供することができるバンド２２が残っている。
【００３４】
図５Ａ〜５Ｄは、ステント・ストラット（例えばバンドまたはコネクタの一部）の無制御な腐食と、腐食増強領域２６を有するステント・ストラットの腐食との間の差異を示す。図５Ａおよび５Ｂによって示されるように、無制御な分解は、ストラットが局部において狭小化して破断し、柱体強度を保持した鋭利なストラットを生じる原因となる場合があり、このことは穿刺のリスクを生む可能性がある。しかしながら、間隔を置いて配置された腐食増強領域２６を有するステント・ストラットは穿刺のリスクを低減することができる。図５Ｃおよび５Ｄに示されるように、腐食増強領域２６は低い柱体強度を有するストラットを生じるように腐食することができる。腐食増強領域２６が腐食して容易に湾曲するストラットを生じることができるため、該ステント・ストラットの腐食は穿刺のリスクが低い。上記したように、この腐食増強領域２６は、ステント・ストラットの選択された部分に電解質（例えばＮａＯＨ）の小滴を適用し、次いで正電位パルスと負電位パルスとの間の電位パルスサイクリックボルタンメトリーを適用することにより、鉄製のステント本体前駆体に生じさせることができる。
【００３５】
ステント本体は、いくつかの実施形態では、１つ以上のコーティングを備えることができる。いくつかの実施形態では、ポリグルタミン酸（ＰＧＡ）を基にしたブロックコポリマーがステント本体の表面上に重なっていてもよい。このブロックコポリマーは、例えばジブロックコポリマーまたはトリブロックコポリマーであってよい。他のブロックは、他の生分解性ポリマー、例えばポリ（エチレンオキシド）（「ＰＥＯ」）、ポリカプロラクタム、ポリ乳酸グリコール酸共重合体（「ＰＬＧＡ」）、または多糖類のブロックであってよい。いくつかの実施形態では、ＰＧＡとプルランのような非イオン性多糖類とのブロックコポリマーがステントの表面を覆ってもよい。
【００３６】
ＰＧＡを基にしたブロックコポリマーは、ステントの表面に存在する酸化鉄とともに強健な界面接着を提供することができる。いくつかの実施形態では、ポリグルタミン酸‐プルランのコーティングが、酸化鉄を含む表面を有する鉄製ステントに施されて、ステント本体と施されたコーティングとの間に強力な結合を有するステントを生産することができる。さらに、いくつかの実施形態では、ステント本体の表面は上述の高表面積多孔性ナノ構造の形態を有し、この形態がさらにステント本体の表面に対するブロックコポリマーの接着を増大させることができる。
【００３７】
ＰＧＡを基にしたブロックコポリマーのコーティングは、該コーティングとステント本体とが腐食するにつれて周囲の組織に治療薬を送達するように設計された薬物溶出性コーティングであってもよい。用語「治療薬（ｔｈｅｒａｐｅｕｔｉｃ  ａｇｅｎｔ）」、「薬学的に活性を有する作用物質（ｐｈａｒｍａｃｅｕｔｉｃａｌｌｙ  ａｃｔｉｖｅ  ａｇｅｎｔ）」、「薬学的に活性を有する物質（ｐｈａｒｍａｃｅｕｔｉｃａｌｌｙ  ａｃｔｉｖｅ  ｍａｔｅｒｉａｌ）」、「薬学的に活性を有する成分（ｐｈａｒｍａｃｅｕｔｉｃａｌｌｙ  ａｃｔｉｖｅ  ｉｎｇｒｅｄｉｅｎｔ）」、「薬物（ｄｒｕｇ）」および他の関連する用語は、本明細書中において互換的に使用可能であり、該用語には、限定するものではないが、有機小分子、ペプチド、オリゴペプチド、タンパク質、核酸、オリゴヌクレオチド、遺伝子治療薬、非遺伝子治療薬、遺伝子治療薬送達用のベクター、細胞、および脈管の治療計画のための候補物であるとして（例えば再狭窄を低減または抑制する作用物質として）同定された治療薬が含まれる。有機小分子とは、５０個以下の炭素原子および合計１００個未満の水素以外の原子を有する有機分子を意味する。
【００３８】
ここで開示される内部人工器官と併用するための典型的な非遺伝子治療薬には：（ａ）抗血栓薬、例えばヘパリン、ヘパリン誘導体、ウロキナーゼ、およびＰＰａｃｋ（デキストロフェニルアラニン・プロリン・アルギニン・クロロメチルケトン）；（ｂ）抗炎症剤、例えばデキサメタゾン、プレドニゾロン、コルチコステロン、ブデソニド、エストロゲン、スルファサラジンおよびメサラミン；（ｃ）抗新生物剤／抗増殖剤／抗有糸分裂薬、例えばパクリタキセル、５‐フルオロウラシル、シスプラチン、ビンブラスチン、ビンクリスチン、エポチロン、エンドスタチン、アンギオスタチン、アンギオペプチン、平滑筋細胞の増殖を阻止することができるモノクローナル抗体、およびチミジンキナーゼ阻害剤；（ｄ）麻酔薬、例えばリドカイン、ブピバカインおよびロピバカイン；（ｅ）抗凝血剤、例えばＤ‐Ｐｈｅ‐Ｐｒｏ‐Ａｒｇクロロメチルケトン、ＲＧＤペプチド含有化合物、ヘパリン、ヒルジン、抗トロンビン化合物、血小板受容体拮抗薬、抗トロンビン抗体、抗血小板受容体抗体、アスピリン、プロスタグランジン阻害剤、抗血小板薬およびダニ抗血小板ペプチド；（ｆ）血管細胞増殖促進物質、例えば増殖因子、転写活性化因子および翻訳プロモータ；（ｇ）血管細胞増殖抑制剤、例えば増殖因子阻害剤、増殖因子受容体拮抗薬、転写抑制因子、翻訳抑制因子、複製阻害剤、阻害抗体、増殖因子に対する抗体、増殖因子と細胞毒素とで構成される二機能分子、抗体と細胞毒素とで構成される二機能分子；（ｈ）タンパク質キナーゼおよびチロシンキナーゼ阻害剤（例えばチルホスチン、ゲニステイン、キノキサリン）；（ｉ）プロスタサイクリンアナログ；（ｊ）コレステロール降下剤；（ｋ）アンジオポエチン；（ｌ）抗菌物質、例えばトリクロサン、セファロスポリン、アミノグリコシドおよびニトロフラントイン；（ｍ）細胞毒性薬、細胞静止薬、および細胞増殖の影響因子；（ｎ）血管拡張剤；（ｏ）内在性の血管作動性機構を妨げる薬剤；（ｐ）モノクローナル抗体のような、白血球動員の阻害剤；（ｑ）サイトカイン；（ｒ）ホルモン；（ｓ）ＨＳＰ９０タンパク質（すなわち熱ショックタンパク質。熱ショックタンパク質は分子シャペロンまたはハウスキーピングタンパク質であり、細胞の増殖および生存を担う他のクライアントタンパク質／情報伝達タンパク質の安定性および機能に必要とされる）の阻害剤、例えばゲルダナマイシン；（ｔ）α受容体拮抗薬（例えばドキサゾシン、タムスロシン）およびβ受容体作動薬（例えばドブタミン、サルメテロール）、β受容体拮抗薬（例えばアテノロール、メタプロロール（ｍｅｔａｐｒｏｌｏｌ）、ブトキサミン）、アンジオテンシンＩＩ受容体拮抗薬（例えばロサルタン、バルサルタン、イルベサルタン、カンデサルタンおよびテルミサルタン）、ならびに鎮痙薬（例えば塩化オキシブチニン、フラボキサート、トルテロジン、硫酸ヒヨスチアミン、ジクロミン（ｄｉｃｌｏｍｉｎｅ）；（ｕ）ｂＡＲＫｃｔ阻害剤；（ｖ）ホスホランバン阻害剤；（ｗ）Ｓｅｒｃａ２遺伝子／タンパク質；（ｘ）免疫応答修飾剤、例えばアミノキゾリン（ａｍｉｎｏｑｕｉｚｏｌｉｎｅ）、例えばレシキモド（ｒｅｓｉｑｕｉｍｏｄ）およびイミキモド（ｉｍｉｑｕｉｍｏｄ）のようなイミダゾキノリン、ならびに（ｙ）ヒトのアポリポタンパク質（例えばＡＩ、ＡＩＩ、ＡＩＩＩ、ＡＩＶ、ＡＶなど）、が挙げられる。
【００３９】
非遺伝子治療薬の具体例には、特に、パクリタキセル（その微粒子型、例えば、アルブミン結合型パクリタキセルナノ粒子（例えばＡＢＲＡＸＡＮＥ（登録商標）のようなタンパク質結合型パクリタキセル粒子）、シロリムス、エベロリムス、タクロリムス、ＥｐｏＤ、デキサメタゾン、エストラジオール、ハロフジノン、シロスタゾール、ゲルダナマイシン、ＡＢＴ‐５７８（アボット・ラボラトリーズ（Ａｂｂｏｔｔ  Ｌａｂｏｒａｔｏｒｉｅｓ））、トラピジル、リプロスチン（ｌｉｐｒｏｓｔｉｎ）、アクチノムチンＤ（Ａｃｔｉｎｏｍｃｉｎ  Ｄ）、Ｒｅｓｔｅｎ‐ＮＧ（登録商標）、Ａｐ‐１７、アブシキシマブ、クロピドグレル、リドグレル、β遮断薬、ｂＡＲＫｃｔ阻害剤、ホスホランバン阻害剤、Ｓｅｒｃａ２遺伝子／タンパク質、イミキモド、ヒトのアポリポタンパク質（例えばＡＩ〜ＡＶ）、成長因子（例えばＶＥＧＦ‐２）、ならびに前述のものの誘導体が挙げられる。
【００４０】
ここで開示される内部人工器官と併用するための典型的な遺伝子治療薬には、アンチセンスＤＮＡおよびＲＮＡ、ならびに様々なタンパク質をコードするＤＮＡ（およびタンパク質自体）、すなわち：（ａ）アンチセンスＲＮＡ、（ｂ）欠陥を有するかまたは欠損を有する内在性の分子を交換するｔＲＮＡまたはｒＲＮＡ、（ｃ）脈管形成因子および他の因子、例えば増殖因子、例えば酸性および塩基性線維芽細胞増殖因子、血管内皮細胞増殖因子、内皮細胞分裂促進因子、表皮増殖因子、形質転換増殖因子αおよびβ、血小板由来内皮増殖因子、血小板由来増殖因子、腫瘍壊死因子α、肝細胞増殖因子ならびにインシュリン様増殖因子；（ｄ）細胞周期阻害剤、例えばＣＤ阻害剤、ならびに（ｅ）チミジンキナーゼ（「ＴＫ」）および細胞増殖を妨げるのに有用なその他の作用物質、が挙げられる。さらに、骨形態形成タンパク質（「ＢＭＰ」）ファミリー、例えばＢＭＰ‐２、ＢＭＰ‐３、ＢＭＰ‐４、ＢＭＰ‐５、ＢＭＰ‐６（Ｖｇｒ‐１）、ＢＭＰ‐７（ＯＰ‐１）、ＢＭＰ‐８、ＢＭＰ‐９、ＢＭＰ‐１０、ＢＭＰ‐１１、ＢＭＰ‐１２、ＢＭＰ‐１３、ＢＭＰ‐１４、ＢＭＰ‐１５およびＢＭＰ‐１６をコードしているＤＮＡも対象である。現時点で好ましいＢＭＰは、ＢＭＰ‐２、ＢＭＰ‐３、ＢＭＰ‐４、ＢＭＰ‐５、ＢＭＰ‐６およびＢＭＰ‐７のいずれかである。これらの二量体タンパク質は、ホモ二量体、ヘテロ二量体またはこれらの組み合わせとして、単独で、または他の分子と一緒に提供可能である。別例として、または追加として、ＢＭＰの上流または下流での作用を引き起こすことができる分子が提供されてもよい。そのような分子には、「ヘッジホッグ」タンパク質のうちのいずれか、またはそれらをコードするＤＮＡが含まれる。
【００４１】
遺伝子治療薬を送達するためのベクターには、ウイルスベクター、例えばアデノウイルス、ヘルパー依存型（ｇｕｔｔｅｄ）アデノウイルス、アデノ随伴ウイルス、レトロウイルス、アルファウイルス（セムリキ森林ウイルス、シンドビスウイルスなど）、レンチウイルス、単純ヘルペスウイルス、増殖型ウイルス（例えばＯＮＹＸ‐０１５）およびハイブリッドベクター；ならびに非ウイルスベクター、例えば人工染色体およびミニクロモソーム、プラスミドＤＮＡベクター（例えばｐＣＯＲ）、カチオン性ポリマー（例えばポリエチレンイミン、ポリエチレンイミン（ＰＥＩ））、グラフトコポリマー（例えばポリエーテル‐ＰＥＩおよびポリエチレンオキシド‐ＰＥＩ）、中性ポリマーであるＰＶＰ、ＳＰ１０１７（スプラテック（ＳＵＰＲＡＴＥＫ））、カチオン性脂質のような脂質、リポソーム、リポプレックス、ナノ粒子、またはマイクロ粒子であって、タンパク質導入ドメイン（ＰＴＤ）のような標的配列を備えているものおよび備えていないものが挙げられる。
【００４２】
ここで開示される内部人工器官と併用するための細胞には、ヒトを起源とする細胞（自己由来もしくは同種異系由来）、例えば全骨髄、骨髄由来単核細胞、始原細胞（例えば内皮前駆細胞）、幹細胞（例えば、間充織幹細胞、造血幹細胞、ニューロン幹細胞）、多能性幹細胞、繊維芽細胞、筋芽細胞、衛星細胞、周皮細胞、心筋細胞、骨格筋細胞もしくはマクロファージ、または動物、細菌もしくは真菌を起源とする細胞（異種由来）であって、対象とするタンパク質を送達するために、望ましい場合には、遺伝子操作可能であるもの、が挙げられる。
【００４３】
多数の治療薬（上記に列挙されたものを必ずしも除外しない）が、脈管の治療計画のための候補物であるとして（例えば再狭窄を標的とする作用物質として）同定されている。そのような作用物質はここで開示される内部人工器官に有用であり、下記すなわち：（ａ）Ｃａチャネル遮断薬、例えば、ジルチアゼムおよびクレンチアゼムのようなベンゾチアザピン（ｂｅｎｚｏｔｈｉａｚａｐｉｎｅ）類、ニフェジピン、アムロジピンおよびニカルダピン（ｎｉｃａｒｄａｐｉｎｅ）のようなジヒドロピリジン、ならびにベラパミルのようなフェニルアルキルアミン類；（ｂ）セロトニン経路モジュレータ、例えばケタンセリンおよびナフチドロフリルのような５‐ＨＴ拮抗薬、ならびにフルオキセチンのような５‐ＨＴ吸収阻害剤；（ｃ）環状ヌクレオチドの経路作用物質、例えば、シロスタゾールおよびジピリダモールのようなホスホジエステラーゼ阻害剤、ホルスコリンのようなアデニル酸／グアニル酸シクラーゼ刺激剤、ならびにアデノシンアナログ；（ｄ）カテコールアミンモジュレータ、例えば、プラゾシンおよびブナゾシンのようなα‐拮抗薬、プロプラノロールのようなβ‐拮抗薬、ならびにラベタロールおよびカルベジロールのようなα／β‐拮抗薬；（ｅ）エンドセリン受容体拮抗薬；（ｆ）酸化窒素供与体／放出分子、例えば有機硝酸塩／亜硝酸塩、例えばニトログリセリン、二硝酸イソソルビドおよび亜硝酸アミル、無機ニトロソ化合物、例えばニトロプルシドナトリウム、モルシドミンおよびリンシドミンのようなシドノンイミン、ジアゼニウムジオラートおよびアルカンジアミンのＮＯ付加物のようなＮＯＮＯアート、Ｓニトロソ化合物の低分子化合物（例えばカプトプリル、グルタチオンおよびＮ‐アセチルペニシラミンのＳニトロソ基誘導体）および高分子化合物（例えばタンパク質、ペプチド、少糖類、多糖類、合成ポリマー／オリゴマーおよび天然ポリマー／オリゴマーのＳニトロソ基誘導体）、ならびにＣニトロソ化合物、Ｏニトロソ化合物、Ｎニトロソ化合物およびＬ‐アルギニン；（ｇ）ＡＣＥ阻害薬、例えばシラザプリル、フォシノプリルおよびエナラプリル；（ｈ）ＡＴＩＩ受容体拮抗薬、例えばサララシンおよびロサルチン（ｌｏｓａｒｔｉｎ）；（ｉ）血小板粘着阻害剤、例えばアルブミンおよびポリエチレンオキシド；（ｊ）血小板凝集阻害剤、例えばシロスタゾール、アスピリンおよびチエノピリジン（チクロピジン、クロピドグレル）ならびにＧＰ  ＩＩｂ／ＩＩＩａ阻害剤、例えばアブシキシマブ、エピチフィバチド（ｅｐｉｔｉｆｉｂａｔｉｄｅ）およびチロフィバン；（ｋ）凝固経路モジュレータ、例えばヘパリン、低分子ヘパリン、デキストラン硫酸およびβ‐シクロデキストリンテトラデカスルファートのようなヘパリン類似物質、ヒルジン、ヒルログ、ＰＰＡＣＫ（Ｄ‐ｐｈｅ‐Ｌ‐プロピル‐Ｌ‐ａｒｇ‐クロロメチルケトン）およびアルガトロバンのようなトロンビン阻害物質、アンチスタチン（ａｎｔｉｓｔａｔｉｎ）およびＴＡＰ（ダニ抗凝固ペプチド）のようなＦＸａ阻害剤、ワルファリンのようなビタミンＫ阻害剤、ならびに活性化プロテインＣ；（ｌ）シクロオキシゲナーゼ経路阻害剤、例えばアスピリン、イブプロフェン、フルルビプロフェン、インドメタシンおよびスルフィンピラゾン；（ｍ）天然および合成コルチコステロイド、例えばデキサメタゾン、プレドニゾロン、メトプレドニゾロン（ｍｅｔｈｐｒｅｄｎｉｓｏｌｏｎｅ）およびヒドロコルチゾン；（ｎ）リポキシゲナーゼ経路阻害剤、例えばノルジヒドログアヤレチック酸およびカフェ酸、（ｏ）ロイコトリエン受容体拮抗薬、（ｐ）Ｅ‐セレクチンおよびＰ‐セレクチンの拮抗薬；（ｑ）ＶＣＡＭ‐１およびＩＣＡＭ‐１相互作用の阻害剤；（ｒ）プロスタグランジンおよびそのアナログ、例えばＰＧＥ１およびＰＧＩ２のようなプロスタグランジン、ならびにシプロステン、エポプロステノール、カルバサイクリン、イロプロストおよびベラプロストのようなプロスタサイクリンアナログ；（ｓ）マクロファージ活性化防止剤、例えばビスホスホネート類；（ｔ）ＨＭＧ‐ＣｏＡ還元酵素阻害剤、例えばロバスタチン、プラバスタチン、フルバスタチン、シンバスタチンおよびセリバスタチン；（ｕ）魚油およびオメガ‐３‐脂肪酸；（ｖ）フリーラジカル捕捉剤／酸化防止剤、例えばプロブコール、ビタミンＣおよびＥ、エブセレン、トランスレチノイン酸ならびにＳＯＤ模倣体；（ｗ）様々な成長因子に影響を及ぼす作用物質、例えば、ｂＦＧＦ抗体およびＦＧＦキメラ融合タンパク質のようなＦＧＦ経路作用物質、トラピジルのようなＰＤＧＦ受容体拮抗薬、アンギオペプチンおよびオクトレオチドのようなソマトスタチンアナログを含むＩＧＦ経路作用物質、ポリアニオン性作用物質（ヘパリン、フコイジン）、デコリン、およびＴＧＦ‐β抗体のようなＴＧＦ‐β経路作用物質、ＥＧＦ抗体、ＥＧＦ受容体拮抗薬およびＥＧＦキメラ融合タンパク質のようなＥＧＦ経路作用物質、サリドマイドおよびそのアナログのようなＴＮＦ‐α経路作用物質、スロトロバン、バピプロスト、ダゾキシベンおよびリドグレルのようなトロンボキサンＡ２（ＴＸＡ２）経路モジュレータ、ならびに、チルホスチン、ゲニステインおよびキノキサリン誘導体のようなタンパク質チロシンキナーゼ阻害剤；（ｘ）ＭＭＰ経路阻害剤、例えばマリマスタット、イロマスタットおよびメタスタット；（ｙ）細胞運動阻害剤、例えばサイトカラシンＢ；（ｚ）抗増殖剤／抗新生物剤、例えば代謝拮抗物質、例えばプリンアナログ（例えば、６‐メルカプトプリンまたは塩素化されたプリン・ヌクレオシドアナログであるクラドリビン）、ピリミジンアナログ（例えば、シタラビンおよび５‐フルオロウラシル）およびメトトレキサート、ナイトロジェンマスタード、スルホン酸アルキル、エチレンイミン、抗生物質（例えばダウノルビシン、ドキソルビシン、エリスロマイシンのようなマクロライド抗生物質）、ニトロソ尿素、シスプラチン、微小管動態に影響を及ぼす作用物質（例えばビンブラスチン、ビンクリスチン、コルヒチン、エポＤ、パクリタキセルおよびエポチロン）、カスパーゼ活性化剤、プロテアソーム阻害剤、血管新生阻害剤（例えばエンドスタチン、アンギオスタチンおよびスクアラミン）、ラパマイシン、セリバスタチン、フラボピリドールならびにスラミン；（ａａ）マトリックス沈着／構築経路阻害剤、例えばハロフジノンまたはその他のキナゾリノン誘導体およびトラニラスト、（ｂｂ）内皮化促進剤、例えばＶＥＧＦおよびＲＧＤペプチド、ならびに（ｃｃ）血液レオロジーモジュレータ、例えばペントキシフィリン、のうち１つ以上が挙げられる。
【００４４】
さらに別の治療薬には、免疫抑制剤、例えばシロリムスおよびマクロライド系抗生物質のような抗生物質があり、本明細書に開示される内部人工器官のためのエボロリムス（ｅｖｏｒｏｌｉｍｕｓ）、ゾタロリムス、タクロリムス、ピクロリムス（ｐｉｃｒｏｌｉｍｕｓ）、およびタクロリムスも米国特許第５，７３３，９２５号明細書に開示されている。
【００４５】
治療薬が含まれる場合、様々な治療薬装荷物を本明細書中に開示されたＰＧＡブロックコポリマーと併用可能であり、治療上有効な量は、当業者により容易に決定され、かつ最終的には、数ある要素の中でも特に、例えば治療の対象である疾患、患者の年齢、性別および状態、治療薬の性質、ＰＧＡブロックコポリマーもしくはステント本体のうち少なくともいずれか一方の腐食速度、またはステント自体の性質、のうち少なくともいずれかによって決まる。
【００４６】
ステントは、所望の形状および大きさのもの（例えば冠動脈ステント、大動脈ステント、末梢血管ステント、胃腸用ステント、泌尿器科用ステント、気管／気管支用ステント、および神経科用ステント）であってよい。適用に応じて、ステントは例えば約１ｍｍ〜約４６ｍｍの直径を有することができる。ある実施形態では、冠動脈ステントは約２ｍｍ〜約６ｍｍの拡張時直径を有しうる。いくつかの実施形態では、末梢用ステントは約４ｍｍ〜約２４ｍｍの拡張時直径を有しうる。ある実施形態では、胃腸用ステントかつ／または泌尿器科用ステントは約６ｍｍ〜約３０ｍｍの拡張時直径を有しうる。いくつかの実施形態では、神経科用ステントは約１ｍｍ〜約１２ｍｍの拡張時直径を有しうる。腹部大動脈瘤（ＡＡＡ）ステントおよび胸部大動脈瘤（ＴＡＡ）ステントは、約２０ｍｍ〜約４６ｍｍの直径を有しうる。ステントは、バルーン拡張型でも、自己拡張型でも、両者の混合型でもよい（例えば、米国特許第６，２９０，７２１号明細書）。他の内部人工器官または医療用デバイス、例えばカテーテル、ガイドワイヤおよびフィルタと共に、セラミックスが使用されてもよい。
【００４７】
付録を含む本明細書中において言及された出版刊行物、特許出願、特許、ならびにその他の参照文献は全て、参照によってその全体が本願に組み込まれる。
多くの実施形態について説明してきた。しかしながら、本開示の思想および範囲から逸脱することなく様々な変更形態をなしうることが理解されるであろう。従って、他の実施形態は特許請求の範囲の範囲内にある。
【図１Ａ】
2011519697.tif 000003
【図１Ｂ】
2011519697.tif 000004
【図１Ｃ】
2011519697.tif 000005
【図２】
2011519697.tif 000006
【図３Ａ】
2011519697.tif 000007
【図３Ｂ】
2011519697.tif 000008
【図３Ｃ】
2011519697.tif 000009
【図３Ｄ】
2011519697.tif 000010
【図３Ｅ】
2011519697.tif 000011
【図３Ｆ】
2011519697.tif 000012
【図４Ａ】
2011519697.tif 000013
【図４Ｂ】
2011519697.tif 000014
【図５Ａ】
2011519697.tif 000015
【図５Ｂ】
2011519697.tif 000016
【図５Ｃ】
2011519697.tif 000017
【図５Ｄ】
2011519697.tif 000018
【国際調査報告】
2011519697.tif 000019
2011519697.tif 000020